우선 , 상술 한 바 와 같이 불순물 이 섞이 지 않 은 알루미늄 기판 ( 11 ) 에 탈지 및 전해 연마공 정 을 수행 한 후 0 . 3 M 옥살산 용액 에 상기 알 루니 늄 기판 ( 11 ) 을 넣 고 일정 전압 을 가하 는 1 차 및 2 차 양극 산화 처리 를 하 면 , 도 7 ( a ) 에 도시 된 바 와 같이 균일 하 게 분포 된 다수 의 나노 포어 를 포함 하 는 제 2 다공성 산화 피막 ( 12 ) 이 알루미늄 기판 ( 11 ) 상 에 형성 된 알루미나 템플 릿 이 준비 된다 .